СПОСОБ ИЗГОТОВЛЕНИЯ ЗАГУСТИТЕЛЕЙ И ИСПОЛЬЗОВАНИЕ ТАКИМ ОБРАЗОМ ПРОИЗВЕДЕННЫХ ЗАГУСТИТЕЛЕЙ В ВЫСОКОВЯЗКИХ РЕЦЕПТУРАХ ЭПОКСИДНЫХ СМОЛ

1. Применение, по меньшей мере, одной реологической добавки на основе смешанных минеральных органоглин, которая содержит нижеследующее или состоит из него: смесь из минеральных глин, подвергнутых обработке при использовании четвертичной алкиламмониевой соли, полученная в результате
i. получения водной суспензии гормитовой глины (а),
ii. получения водной суспензии смектитовой глины (b),
iii. объединения водной суспензии гормитовой глины (а) с водной суспензией смектитовой глины (b) для получения суспензии объединенных глин (с),
iv. обработки суспензии объединенных глин I при использовании одной или нескольких четвертичных алкиламмониевых солей и
v. отделения таким образом произведенной смеси из минеральных глин, подвергнутых обработке при использовании четвертичной алкиламмониевой соли, от водной среды,
где
водную суспензию гормитовой глины (а) получают в результате
2
3
2
3
2
3
2
3
(i.1) диспергирования фракции одной или нескольких гормитовых глин, выбираемых из группы сепиолитов и палигорскитов, в водной среде для получения дисперсии, и где использующаяся фракция гормитовой глины содержит менее, чем 3,0 масс.% AlO, менее, чем 1,0 масс.% FeO и менее, чем 3,5 масс.% комбинации из AlO и FeO,
И водную суспензию смектитовой глины (b) получают в результате
(ii.1) диспергирования фракции одной или нескольких смектитовых глин в водной среде для получения дисперсии,
И где масса содержимого на основе гормитовой глины превышает массу содержимого на основе смектитовой глины в суспензии объединенных глин (с); и
воздействия на дисперсии, полученные в позициях (i.1) и (ii.1), высокоскоростным сдвигом текучей среды до проведения стадии iii. и/или после проведения стадии iii.,
в жидкой композиции, содержащей, по меньшей мере, одну эпоксидную смолу.
2. Применение по п. 1, при этом жидкая композиция, кроме того, содержит отвердитель, содержащий группы, которые вступают в реакцию с эпоксидными группами.
3. Применение по п. 2, при этом отвердитель выбирают из группы, состоящей из диаминов, полиаминов, полиамидов и ангидридов циклических карбоновых кислот и их смесей.
4. Способ производства реологической добавки на основе смешанных минеральных органоглин, которая содержит нижеследующее или состоит из него: смесь из минеральных глин, подвергнутых обработке при использовании четвертичной алкиламмониевой соли, при этом способ отличается
i. получением водной суспензии гормитовой глины (а),
ii. получением водной суспензии смектитовой глины (b),
iii. объединением водной суспензии гормитовой глины (а) с водной суспензией смектитовой глины (b) для получения суспензии объединенных глин (с),
iv. обработкой суспензии объединенных глин (с) при использовании одной или нескольких четвертичных алкиламмониевых солей и v. необязательным отделением таким образом произведенной смеси из минеральных глин, подвергнутых обработке при использовании четвертичной алкиламмониевой соли, от водной среды,
где водную суспензию гормитовой глины (а) получают в результате
2
3
2
3
2
3
2
3
(i.1) диспергирования фракции одной или нескольких гормитовых глин, выбираемых из группы сепиолитов и палигорскитов, в водной среде для получения дисперсии, и где использующаяся фракция гормитовой глины содержит менее, чем 3,0 масс.% AlO, менее, чем 1,0 масс.% FeO и менее, чем 3,5 масс.% комбинации из AlO и FeO,
И водную суспензию смектитовой глины (b) получают в результате
(ii.1) диспергирования фракции одной или нескольких смектитовых глин в водной среде для получения дисперсии,
И где масса содержимого на основе гормитовой глины превышает массу содержимого на основе смектитовой глины в суспензии объединенных глин (с); и воздействием на дисперсии, полученные в позициях (i.1) и (ii.1), высокоскоростным сдвигом текучей среды до проведения стадии iii. и/или после проведения стадии iii.
. Способ по п. 4, где масса фракции одной или нескольких гормитовых глин (i) при расчете на совокупную массу глин в суспензии объединенных глин находится в диапазоне от 60 до 95 масс.%.
6. Способ по п. 4 или 5, где масса фракции одной или нескольких смектитовых глин (ii) при расчете на совокупную массу глин в суспензии объединенных глин находится в диапазоне от 5 до 40 масс.%.
7. Способ по любому из пп.т 4 - 6, где одну или несколько смектитовых глин выбирают из группы, состоящей из гекторитов, монтмориллонитов, бентонитов, бейделитов, сапонитов, стевенситов и их смесей.
8. Способ по п. 7, где смектитовую глину выбирают из группы, состоящей из гекторитов, сапонитов и их смесей.
9. Способ по любому из пп. 4 - 8, где четвертичная алкиламмониевая соль содержит идентичные или различные прямоцепочечные или разветвленные, насыщенные или ненасыщенные алкильные группы, содержащие от 1 до 22 атомов углерода, а противоионный фрагмент выбирают из группы, состоящей из хлорида, бромида, метилсульфата, нитрата, гидроксида, ацетата, фосфата и их смесей.
14-18
14-18
14-18
14-18
10. Способ по п. 9, где четвертичную алкиламмониевую соль выбирают из группы, состоящей из хлорида диметилди(С алкил)аммония, хлорида метилбензилди(С алкил)аммония, хлорида диметилбензил(С алкил)аммония, метилсульфата диметил(С алкил)(2-этилгексил)аммония и их смесей.
11. Способ по любому из пп. 4 - 10, где смесь из минеральных глин подвергают обработке при использовании приблизительно от 5 до 80 ммоль четвертичной алкиламмониевой соли при расчете на 100 г глины в суспензии объединенных глин.
12. Способ по любому из пп. 4 - 11, где после стадии (i.1) водную суспензию (а) и после стадии (ii.1) водную суспензию (b) просеивают через сито с ячейками, по меньшей мере, в 100 меш (американская стандартная шкала для измерения частиц) для удаления крупных частиц.
13. Способ по любому из пп. 4 - 12, где водную суспензию (а) и водную суспензию (b) подвергают высокоскоростному сдвигу текучей среды в результате перепускания соответствующей суспензии или смеси из суспензий через узкий зазор, на котором поддерживается разность давлений.
14. Применение реологических добавок на основе смешанных минеральных органоглин, полученных при использовании способа по любому из пп. 4 - 13, в качестве загущающего средства.
15. Применение по п. 14, где реологические добавки на основе смешанных минеральных органоглин используют в качестве загущающих средств в жидкой композиции.
16. Применение по п. 15, где жидкая композиция является жидкой органической композицией.
17. Применение по п. 16, где жидкую органическую композицию выбирают из группы, состоящей из материалов покрытий, герметиков, клеев, буровых жидкостей для нефтяных скважин, буровых жидкостей для газовых скважин, композитных материалов, формовочных составов и жидких органических композиций, которые содержат помимо реологической добавки на основе смешанных минеральных органоглин только один или несколько органических растворителей.
18. Применение по любому из пп. 1 - 3 и 15 - 17, где реологическая добавка на основе смешанных минеральных органоглин содержится в количестве в диапазоне от 0,1 до 10 масс.% при расчете на совокупную массу жидкой композиции.